(57)【要約】      （修正有）【課題】独楽型石灰焼成炉を用いて、安価な固形燃料である廃プラスチックやＲＰＦを燃焼させて石灰石、ドロマイトを焼成するに当たり、前記固形燃料の燃焼効率を上げて使用量を増加させて経済的に石灰石、ドロマイトを焼成する方法の提供。【解決手段】芯部１９を軸として徐徐に水平に回転する炉体１７と、炉体１７の上面を被う下向きの盆型底高の上蓋１８であって、その中央部上側に下向きにバーナー２を備えた上蓋１８との間に燃焼室１０を構成し、炉体１７内のほぼ中央部に設置させて燃焼ガスを炉体１７内において循環させるためのデフュザー１４を有する独楽型石灰焼成炉２０を用いて、バーナー２から燃料油に水を分散した水混入エマルション燃料を炉１７内に吹き込み燃焼させつつ、廃プラスチック２１を上蓋１８に設置した廃プラスチック投入口５より炉体１７内に投入して燃焼させて石灰石および／またはドロマイトを焼成する。【選択図】図１
2010052991.tif 000002
【特許請求の範囲】
【請求項１】
芯部を軸として徐徐に水平に回転する炉体と、前記炉体の上面を被う下向きの盆型底高の上蓋であって、その中央部上側に下向きにバーナーを備えた上蓋との間に燃焼室を構成し、
前記炉体内のほぼ中央部に設置させて燃焼ガスを炉体内において循環させるためのデフュザーを有する独楽型石灰焼成炉を用いて、
前記バーナーから燃料油に水を分散した水混入エマルション燃料を炉内に吹き込み燃焼させつつ、廃プラスチックを上蓋に設置した廃プラスチック投入口より炉体内に投入して燃焼させて石灰石および／またはドロマイトを焼成することを特徴とする石灰石、ドロマイトの焼成方法。
【請求項２】
前記燃料油がＡ重油および／または、エンジンオイル、ギヤーオイル、作動油、トランス油などの使用済の油成分を処理して固形分、水分を除去した廃油由来の再生油であることを特徴とする請求項１記載の石灰石、ドロマイトの焼成方法。
【請求項３】
前記廃プラスチックがＲＰＦであることを特徴とする請求項１あるいは請求項２記載の石灰石、ドロマイトの焼成方法。
【発明の詳細な説明】
【技術分野】
【０００１】
本発明は、独楽型石灰焼成炉を用いた石灰石、ドロマイトの焼成方法に関するものであり、更に詳しくは、独楽型石灰焼成炉を用いて石灰石、ドロマイトを焼成する際に、安価な廃プラスチックまたはごみ固形燃料（以下、ＲＰＦと称す。Ｒｅｆｕｓｅ  Ｐａｐｅｒ  ＆  Ｐｌａｓｔｉｃ  Ｆｕｅｌ）を上蓋部より炉内に投入することにより、廃プラスチック、ＲＰＦの燃焼効率を上昇させ、その使用量を増加させるために、バーナーから燃料油に水を分散した水混入エマルション燃料を炉内に吹き込み燃焼させながら混焼するようにした石灰石、ドロマイトの焼成方法に関するものである。
【背景技術】
【０００２】
近年石油、石炭、コークスなどの化石燃料の価格高騰、地球温暖化ガス対策としての二酸化炭素ガスの排出量削減のためこれら燃料の代替が喫緊の課題となっている。
従来、石灰石、ドロマイトなどの焼成炉は縦型炉、ロータリーキルンなどが用いられている。一般的にロータリーキルンでは燃焼室が大きく燃焼空気と燃料との混合が容易にコントロールできることから、固形燃料である可燃性の木材、廃タイヤチップ、廃プラスチックなど代替燃料の燃焼を行っているが、ロータリーキルンは縦型炉に比べて所用エネルギーが高くエネルギー効率が悪いという問題があった。
【０００３】
一方、縦型炉では燃焼バーナーを炉の外周側面に配置し比較的容積の小さな燃焼室を経て炉内に燃焼ガスを導入する。そのため燃料の燃焼をより完全にしかも燃焼速度を速めるために、固形燃料を用いる場合はできるだけ粒径を小さくする必要がある。たとえば石炭では粒径７５μｍ以下の粒子がおよそ８０％以上とする。そのためコストアップになるという問題があった。
【０００４】
独楽型石灰焼成炉（特許文献１参照）は、芯部を軸として徐徐に水平に回転する炉体と、前記炉体の上面を被う下向きの盆型底高の上蓋であって、その中央部上側に下向きにバーナーを備えた上蓋との間に燃焼室を構成し、前記炉体内のほぼ中央部に設置させて高温燃焼ガスを炉体内において循環させるためのデフュザーを有する独楽型石灰焼成炉であり、ロータリーキルンと同様、燃焼室が大きいため、石炭、コークス、廃プラスチック燃料などの比較的粒径の大きい固形燃料を使用することが可能である。
【０００５】
縦型焼成炉（独楽型石灰焼成炉）（特許文献２参照）に、粗粒を含む石油コークス、粉炭、プラスチック破砕片、草木質破砕片などの粉粒状可燃物を燃焼するために、原料供給管を通じて外部から空気が流入することを防止、また燃焼に充分な過剰空気を用いなくとも燃焼室内の温度制御さらには取り出す二酸化炭素の濃度の制御を行なうことができることが開示されている。
【０００６】
他の独楽型石灰焼成炉（特許文献３参照）においては、廃プラスチックと燃料油の混焼において、該焼成炉の炉蓋に廃プラスチック吹き込み口をバーナーから離すとともに、吹き込まれた廃プラスチックがバーナーの火炎を通過して炉床上の原石に当たる方向に向けて設けた焼成方法が開示されている。
【０００７】
しかしこれらの方法でも、独楽型石灰焼成炉で重油、微粉炭燃料の一部を廃プラスチックまたはＲＰＦ燃料に置き換えて混合燃焼させた場合、廃プラスチックまたはＲＰＦのサイズを比較的小さくたとえば１０ｍｍ程度の小さいサイズを使用しても該燃料の燃焼スピードが遅いため、燃焼室のみで燃焼が終了せず焼成炉の下部まで続行しいわゆる高温部の焼成帯が下がり、製品である生石灰の排出温度が上昇する。
また燃焼室内は不完全燃焼状態となり、すすの発生、炉蓋温度の上昇などを生じる。
【０００８】
そのために廃プラスチックまたはＲＰＦの使用量が限定されてしまい、代替率が１０〜３０％程度と低くせざるを得ない。
その対策として燃料を粉砕し粒径を小さくすれば良いが、粉砕に要するコストと同時に粉砕物のカサ密度が著しく小さくなり、かつ供給装置が空気輸送に限定され、しかもタンク貯槽時にブリッジが発生するなど定量供給に問題を有している。
【特許文献１】特公昭５７−１５３１１号公報
【特許文献２】特許第３６２３０１６号公報
【特許文献３】特許第３４４３５８８号公報
【発明の開示】
【発明が解決しようとする課題】
【０００９】
ＲＰＦは、廃プラスチック類を分別し裁断したもの、また主に産業系廃棄物のうち、マテリアルリサイクルが困難な古紙及びプラスチックを裁断した後、押し出し成型した、直径６〜６０ｍｍ、長さ１０〜１００ｍｍのほぼ円柱状のごみ固形燃料であり、発熱量が５，０００ｋｃａｌ〜９，０００ｋｃａｌあり、価格も安く、経済的に優れた代替燃料である。
そこで、本発明の目的は、独楽型石灰焼成炉を用いて石灰石、ドロマイトを焼成する際に、燃料油と安価な廃プラスチックまたはＲＰＦの混焼において、直径６〜１０ｍｍ、長さ３０ｍｍ程度の円柱状固形燃料を効率よく燃焼させ、その使用量を増加させて経済的に石灰石、ドロマイトを焼成する方法を提供することである。
【課題を解決するための手段】
【００１０】
本発明者らは、前記課題を解決するために鋭意研究を重ねた結果、独楽型石灰焼成炉の石灰石、ドロマイトの焼成方法において、バーナーから燃料油に水を分散した水混入エマルション燃料を炉内に吹き込み燃焼させつつ、直径８ｍｍ、長さ３０ｍｍ程度のサイズの円柱状ＲＰＦまたは粒径１０ｍｍ程度の廃プラスチック燃料を上蓋部より炉内に投入することにより廃プラスチックまたはＲＰＦの燃焼効率を上昇させることができ、本発明の目的を達成できることを見い出し、本発明を完成するに至った。
【００１１】
前記課題を解決するための本発明の請求項１は、芯部を軸として徐徐に水平に回転する炉体と、前記炉体の上面を被う下向きの盆型底高の上蓋であって、その中央部上側に下向きにバーナーを備えた上蓋との間に燃焼室を構成し、
前記炉体内のほぼ中央部に設置させて燃焼ガスを炉体内において循環させるためのデフュザーを有する独楽型石灰焼成炉を用いて、
前記バーナーから燃料油に水を分散した水混入エマルション燃料を炉内に吹き込み燃焼させつつ、廃プラスチックを上蓋に設置した廃プラスチック投入口より炉体内に投入して燃焼させて石灰石および／またはドロマイトを焼成することを特徴とする石灰石、ドロマイトの焼成方法である。
【００１２】
本発明の請求項２は、請求項１記載の石灰石、ドロマイトの焼成方法において、前記燃料油がＡ重油および／または、エンジンオイル、ギヤーオイル、作動油、トランス油などの使用済の油成分を処理して固形分、水分を除去した廃油由来の再生油であることを特徴とする。
【００１３】
本発明の請求項３は、請求項１あるいは請求項２記載の石灰石、ドロマイトの焼成方法  において、前記廃プラスチックがＲＰＦであることを特徴とする。
【発明の効果】
【００１４】
本発明の請求項１記載の発明は、芯部を軸として徐徐に水平に回転する炉体と、前記炉体の上面を被う下向きの盆型底高の上蓋であって、その中央部上側に下向きにバーナーを備えた上蓋との間に燃焼室を構成し、
前記炉体内のほぼ中央部に設置させて燃焼ガスを炉体内において循環させるためのデフュザーを有する独楽型石灰焼成炉を用いて、
前記バーナーから燃料油に水を分散した水混入エマルション燃料を炉内に吹き込み燃焼させつつ、廃プラスチックを上蓋に設置した廃プラスチック投入口より炉体内に投入して燃焼させて石灰石および／またはドロマイトを焼成することを特徴とする石灰石、ドロマイトの焼成方法であり、
独楽型石灰焼成炉を用いて石灰石、ドロマイトなどの焼成に際し、廃プラスチックまたはＲＰＦを上蓋部より炉内に投入することにより廃プラスチックを代替燃料として使用する場合、バーナーから燃料油に水を分散した水混入エマルション燃料を１０００℃以上の高温雰囲気を有する炉内に噴霧すると、水が急激に気化して微爆発することにより油が一層微粒子化し、燃焼空気との接触面積が飛躍的に増加することによって、燃料油および該廃プラスチックまたはＲＰＦの燃焼効率が上昇するので、該廃プラスチックまたはＲＰＦの使用量を増加させて経済的に石灰石、ドロマイトを焼成することができるという顕著な効果を奏する。
【００１５】
本発明の請求項２は、請求項１記載の石灰石、ドロマイトの焼成方法において、前記燃料油がＡ重油および／または、エンジンオイル、ギヤーオイル、作動油、トランス油などの使用済の油成分を処理して固形分、水分を除去した廃油由来の再生油であることを特徴とするものであり、
廃油由来の安価な再生油を用いることにより、さらに経済的に石灰石、ドロマイトを焼成することができるというさらなる顕著な効果を奏する。
【００１６】
本発明の請求項３は、請求項１あるいは請求項２記載の石灰石、ドロマイトの焼成方法  において、前記廃プラスチックがＲＰＦであることを特徴とするものであり、
安価なＲＰＦを用いることにより、さらに経済的に石灰石、ドロマイトを焼成することができるというさらなる顕著な効果を奏する。
【発明を実施するための最良の形態】
【００１７】
次に本発明を図を用いて説明する。
図１は、本発明で用いる独楽型石灰焼成炉の１例を説明する説明図である。
図１に示したように、本発明で用いる独楽型石灰焼成炉２０は、芯部１９を軸として徐徐に水平に回転する炉体１７と、炉体１７の上面を被う下向きの盆型底高の上蓋１８であって、その中央部上側に下向きにバーナー２を備えた上蓋１８との間に燃焼室１０を構成し、炉体１７内のほぼ中央部に設置させて燃焼ガスを炉体１７内において循環させるためのデフュザー１４を有している。
【００１８】
本発明においては、独楽型石灰焼成炉２０を用いて、バーナー２から燃料油に水を分散した水混入エマルション燃料を炉１７内に吹き込み燃焼させつつ、廃プラスチック２１を上蓋１８に設置した廃プラスチック投入口５より炉体１７内に投入して燃焼させて石灰石および／またはドロマイト（図１中に原石層６として示す）を焼成する。
図１中の、１は原石ビン、３は燃焼空気送気管、４はプッシャー、７は炉体内監視窓、８は焼成帯上部、９は焼成帯下部、１１は排気管、１２は冷却帯、１３はインジェクタノズル、１５は冷却空気送気管、１６は排鉱機、２２は連結管を示す。
【００１９】
原石ビン１から原石（石灰石および／またはドロマイト）を上蓋１８の周囲に６本連結した連結管２２をを経て自重により炉体１７内に落下して原石層６を形成する。焼成された生石灰、軽焼ドロマイトは焼成帯上部８、焼成帯下部９を経て冷却帯１２のゾーンで冷却空気送気管１５よりルーツブロアーの高圧空気をインジェクタノズル１３からデフュザー１４を経て炉体１７内の燃焼室１０に冷却空気を吹込み冷却される。燃焼室１０内では原石の粒子の間隙に冷却空気と燃焼高温ガスが混合対流し原石の焼成が行われる。
【００２０】
焼成された製品は炉体１７下部に設けられた排鉱機１６により所望の生産量に見合った量だけ、間歇的に炉体１７外に抜き出す。原石層６の原石レベルは焼成帯上部８の高さを一定に保つように、排鉱機１６により排鉱した製品と同一の容量分だけ原石を炉体１７内にプッシャー４を調整して押し込む。
製品（例えば生石灰）の焼成度は石灰石の分解に要する熱量と炉体１７内の滞留時間により調整可能である。原石投入から焼成物である製品生石灰排出までの滞留時間は５〜１２時間程度で運転する。
【００２１】
廃プラスチック２１は原料が廃棄物であるので様々な形状をしている。回収された状態で不燃性のゴミ、金属類、塩素含有プラスチック類を分別した後、適度のサイズに解砕し、そのまま、あるいは直径数ミリ〜数十ミリの円柱上に整形し、長さ１０ｍｍ〜５０ｍｍ程度に切断したいわゆるＲＰＦといわれる燃料としている。ＲＰＦには紙類、木質を混入する場合もあり、発熱量５，０００ｋｃａｌ／ｋｇ〜８，０００ｋｃａｌ／ｋｇに調節している。
【００２２】
比較的大きな燃焼室１０を有する独楽型石灰焼成炉２０では廃プラスチックまたはＲＰＦ２１の燃焼において、燃料油に水を分散した水混入エマルション燃料を燃焼し炉体１７内の温度を１０００〜１２００℃に達してから、上蓋１８に設置した廃プラスチック投入口５より炉体１７内に投入して廃プラスチックまたはＲＰＦ燃料２１を投入し石灰原石層６上に落下し燃焼する。
【００２３】
この際重要なのは散布を炉体１７の内の燃焼室１０に均一にすること、プラスチックまたはＲＰＦ燃料２１の粒度をできるだけ細かくすることである。
しかし、プラスチック類は一般に材料が軟質で機械的に破砕するのが困難で、解砕、切削して細粒化しなければならず、カサ密度も０．１〜０．３程度に低下し流動性が悪くなり、ホッパーに貯留するとブリッジを生じ、排出困難となり定量供給ができない。
【００２４】
その解決策として、直径８ｍｍ、長さ３０ｍｍ程度、カサ密度０．４程度のＲＰＦ２１を、そのままの形状で独楽型石灰焼成炉２０の石灰石、ドロマイトなどの焼成においてＲＰＦ２１を上蓋１８に設置した廃プラスチック投入口５より炉体１７内に投入することにより廃プラスチックまたはＲＰＦ２１を代替燃料として使用する。
【００２５】
そして、バーナー２から燃料油に水を分散した水混入エマルション燃料を炉体１７内に吹き込み噴霧して廃プラスチックまたはＲＰＦ２１と混焼させることにより、燃焼室１０でエマルション燃料中の水が１０００℃以上の高温雰囲気中で急激に気化して微爆発することにより油が一層微粒子化し、燃焼空気との接触面積が飛躍的に増加することによって、燃料油および該廃プラスチックまたはＲＰＦ２１の燃焼効率が上昇するので、廃プラスチックまたはＲＰＦ２１の使用量を増加させて経済的に石灰石、ドロマイトを焼成することができる。
【実施例】
【００２６】
以下、実施例および比較例をもとに本発明を詳細に説明するが、本発明の主旨を逸脱しない限り本発明は実施例に限定されるものではない。
【００２７】
（比較例１）
前記のようにして１０ｍｍ〜２５ｍｍサイズドロマイトを焼成するに当たり、図１に示した独楽型石灰焼成炉２０を用い、Ａ重油を燃料として５０トン／日の軽焼ドロマイトを焼成する際に、Ａ重油の一部代替として次の表１に示すＲＰＦを使用した。
Ａ重油１１０〜１３０ｌ／ｈの燃料をバーナー２から炉体１７内に吹き込み、同時に表１に示すＲＰＦを１８０ｋｇ／ｈの流量になるようにロータリーバルブの回転数を制御し、ルーツブロアーによる加圧空気にて独楽型石灰焼成炉２０、上蓋１８に設置した廃プラスチック投入口５に連続的に輸送し、燃焼室１０に投入した。
そのときのバーナー２に供給する燃焼空気量は２７ｍ3 ／分、冷却空気送気管１５を経てデュフュザー１４から導入する製品の冷却空気量は３０ｍ3 ／分であった。この条件で操業した日の時間１３：００〜２１：００において独楽型石灰焼成炉２０の燃焼室１０の炉蓋温度は、１、２５６℃〜１，３４２℃で推移した。
【００２８】
このときのＲＰＦ２１の燃焼状態を独楽型石灰焼成炉２０の燃焼室１０の周囲に設置しているのぞき窓１７から目視したところ、黒煙が発生し、不完全燃焼により目視できない状態であった。
製品生石灰温度は炉下部の排鉱機１６の排出口で測定したところ１８０℃〜２５０℃となりＲＰＦ混焼に伴い燃焼帯が降下したため製品温度が上昇した。
１時間おきに製品である軽焼ドロマイトの１，０００℃１時間保持したときの強熱減量（％）（加熱により未分解の二酸化炭素を放出して重量が減少するので、重量減少を測定し焼成率を推定する）と、製品中のＣａＯ，ＭｇＯ成分の分析を行なった。結果を表２に示した。
【００２９】
（実施例１〜４）
市販の渦流ポンプを使用し、Ａ重油５ｌ／ｍｉｎに対し、水をポンプの呼び水口から５ｌ／ｍｉｎ加えながらポンプ移送しエマルジョン化して、水混入エマルション燃料を調製した。この水混入エマルション燃料は１日放置してＡ重油と水は分離することなく安定していた。
表３に示すように、該エマルション燃料を２２０ｌ／ｈの流量で独楽型石灰焼成炉２０の燃焼室１０、上蓋１８に設置しているバーナー２から、燃焼空気と共に噴霧し燃焼させつつ、比較例１と同様表１に示すＲＰＦを１８０Ｋｇ／ｈの流量になるよう独楽型石灰焼成炉２０、上蓋１８に設置した廃プラスチック投入口５に連続的に輸送し、燃焼室１０に投入した。そのときの独楽型石灰焼成炉２０の炉蓋温度、ＲＰＦ２１の燃焼状態、製品の分析値を表３に示す。なお表１〜３中の％は質量％を示す。
【００３０】
【表１】
2010052991.tif 000003
【００３１】
【表２】
2010052991.tif 000004
【００３２】
【表３】
2010052991.tif 000005
【００３３】
実施例１〜４いずれのケースでもＲＰＦ２１の燃焼状態が大幅に良化し燃焼室１０において黒煙の発生が減少し、炉体１７内レベルが目視可能であった。また炉蓋温度は、比較例１の場合に１、２５６℃〜１，３４２℃であったのが、実施例１で１，１５０〜１、２４３℃、実施例２で１，１６１〜１，２４０℃、実施例３で１，１３１〜１，２２５℃、実施例４で１，０９１〜１，１４６℃に低下した。
【００３４】
また、製品温度を測定したところ、実施例では冷却空気量が１６ｍ3 ／分であるにもかかわらず、ＲＰＦ２１の燃焼速度が速くなったため燃焼帯の下降が見られず１９０℃を超えることはなく操炉は長期間安定していた。
【００３５】
このことは独楽型石灰焼成炉２０の燃焼室１０にＡ重油に代えて水混入エマルション燃料を使用したことにより、燃焼室１０内にて添加した水が１０００℃以上の高温雰囲気中で急激に気化して微爆発することにより油が一層微粒子化し、燃焼空気との接触面積が飛躍的に増加することによって、燃料油および該廃プラスチックまたはＲＰＦ２１の燃焼効率が上がったものと推察される。
【００３６】
固形燃料であるＲＰＦ２１の燃焼速度が上昇し、燃焼室１０で燃焼が終了して独楽型石灰焼成炉２０の下部まで続行しなくなり高温部の焼成帯が下がることなく、製品である生石灰の排出温度が低下した。また燃焼室１０内は完全燃焼状態となり、すすの発生がなくなり、上蓋１８の温度も低下した。
【００３７】
なおマグネシウム成分の含有量の低い石灰石を原料として焼成する場合は、所要熱原単位はドロマイトに比べて１０％程度高くなるが、ドロマイトを原料として焼成した本実施例と同一の結果を得た。
【産業上の利用可能性】
【００３８】
本発明においては、独楽型石灰焼成炉を用いて石灰石、ドロマイトなどの焼成に際し、廃プラスチックまたはＲＰＦを上蓋部より炉内に投入することにより廃プラスチックを代替燃料として使用する場合、バーナーから燃料油に水を分散した水混入エマルション燃料を炉内に吹き込み燃焼させ、水混入エマルション燃料との混焼により、燃焼室内にて添加した水が１０００℃以上の高温雰囲気中で急激に気化して微爆発することにより油が一層微粒子化し、燃焼空気との接触面積が飛躍的に増加することによって、燃料油および該廃プラスチックまたはＲＰＦの燃焼効率が上り、該廃プラスチックまたはＲＰＦの使用量を増加させて経済的に石灰石、ドロマイトを焼成することができるという顕著な効果を奏するので、産業上の利用価値が高い。
【図面の簡単な説明】
【００３９】
【図１】本発明で用いる独楽型石灰焼成炉の１例を説明する説明図である。
【符号の説明】
【００４０】
１  原石ビン
２  バーナー
３  燃焼空気送気管
４  プッシャー
５  排プラスチック投入口
６  原石層
７  炉体内監視窓
８  焼成帯上部
９  焼成帯下部
１０  燃焼室
１１  排気管
１２  冷却帯
１３  インジェクタノズル
１４  デフュザー
１５  冷却空気送気管
１６  排鉱機
１７  炉体
１８  上蓋
１９  芯部（軸）
２０  独楽型石灰焼成炉
２１  排プラスチック
２２  連結管
【図１】
2010052991.tif 000006